(57)【特許請求の範囲】
【請求項１】
パルプスラリーを得る工程と、前記パルプスラリーを抄紙する工程を含む紙の製造方法であって、
前記パルプスラリーを得る工程は、パルプと水を含む分散液に少なくとも第１の水溶性アルミニウム化合物を添加する第１薬品添加工程と、パルプと水を含む分散液に第２の水溶性アルミニウム化合物とアルケニル無水コハク酸を添加する第２薬品添加工程と、をこの順に含み、
前記パルプスラリーを得る工程は、白水希釈工程をさらに含み、
前記第１薬品添加工程は前記白水希釈工程の前に設けられる工程であり、
前記第２薬品添加工程は前記白水希釈工程の前後１０秒以内に設けられる工程であり、
前記第２薬品添加工程では、パルプと水を含む分散液に前記第２の水溶性アルミニウム化合物と前記アルケニル無水コハク酸の混合物を添加する、もしくは、前記第２の水溶性アルミニウム化合物と前記アルケニル無水コハク酸を同時添加する、紙の製造方法。
【請求項２】
前記第１薬品添加工程では、紙力剤をさらに添加する、請求項１に記載の紙の製造方法。
【請求項３】
前記第１の水溶性アルミニウム化合物及び前記第２の水溶性アルミニウム化合物は、それぞれ硫酸バンドである、請求項１又は２に記載の紙の製造方法。
【請求項４】
前記第１薬品添加工程及び前記第２薬品添加工程は、前記白水希釈工程の前に設けられる工程である、請求項１〜３のいずれか１項に記載の紙の製造方法。
【請求項５】
前記第２薬品添加工程は、パルプと水を含む分散液に、前記第２の水溶性アルミニウム化合物と前記アルケニル無水コハク酸の混合物を添加する工程であり、
前記混合物を添加する工程では、前記第２の水溶性アルミニウム化合物と前記アルケニル無水コハク酸を混合して混合物としてから、１０秒以内に前記分散液に添加する、請求項１〜４のいずれか１項に記載の紙の製造方法。
【請求項６】
前記第１薬品添加工程において添加する前記第１の水溶性アルミニウム化合物の量をＰとし、前記第２薬品添加工程において添加する前記第２の水溶性アルミニウム化合物の量をＱとした場合、Ｐ≧０．８×Ｑである、請求項１〜５のいずれか１項に記載の紙の製造方法。
【請求項７】
前記第２薬品添加工程において添加する前記アルケニル無水コハク酸の添加量は、前記分散液中のパルプの絶乾質量１００質量部に対して０．０１〜０．３０質量部である、請求項１〜６のいずれか１項に記載の紙の製造方法。
【請求項８】
前記第２薬品添加工程において、添加する前記第２の水溶性アルミニウム化合物の添加量は、前記アルケニル無水コハク酸の添加量に対して０．２〜３６倍である、請求項１〜７のいずれか１項に記載の紙の製造方法。
【請求項９】
前記パルプスラリーは、軽質炭酸カルシウムを含有する灰分を含み、前記軽質炭酸カルシウムの含有量は、前記灰分の全質量に対して８０質量％以上である、請求項１〜８のいずれか１項に記載の紙の製造方法。
【発明の詳細な説明】
【技術分野】
【０００１】
本発明は、紙の製造方法に関する。
【背景技術】
【０００２】
一般的に紙は、パルプ繊維を水中に懸濁させたパルプスラリーから製造され、パルプスラリーには、パルプ繊維の他に必要に応じて各種薬剤が添加される。このような薬剤としては、歩留向上剤、紙力増強剤、填料、サイズ剤、粘剤等が主に使用されている。
【０００３】
近年は、物流コストの削減等を目的として、紙の軽量化が検討されている。紙の軽量化の取り組みの一つとして、紙の白色度、不透明性、印刷適性を向上する目的で填料と呼ばれる無機粒子（填料）の含有率を高めることが行われている。
【０００４】
また、紙の耐水性を高めたり、インクにじみを抑制したりする目的でパルプスラリーにはサイズ剤が添加される。特許文献１には、ロジン系のサイズ剤を添加したスラリーを抄紙する紙の製造方法が開示されている。ここでは、パルプに対するサイズ剤の定着率を高めるために、硫酸アルミニウムなどのアルミニウム化合物を添加することが検討されている。また、特許文献２には、サイズ剤としてアルケニルコハク酸無水物（ＡＳＡ）を添加する紙の製造方法が開示されている。
【先行技術文献】
【特許文献】
【０００５】
【特許文献１】特開２０１７−８４６３号公報
【特許文献２】特開２０１４−８８６４４号公報
【発明の概要】
【発明が解決しようとする課題】
【０００６】
上述したように各種サイズ剤を用いた紙の製造方法が開示されている。しかしながら、従来技術において、特にサイズ剤の添加量を増やした際にサイズ剤由来の汚れがマシンに付着する等の不具合が発生する場合があった。
【０００７】
そこで本発明者らは、このような従来技術の課題を解決するために、サイズ剤の添加量を増やした場合であっても、紙の製造工程における抄紙系内での汚れを低減することを目的として検討を進めた。
【課題を解決するための手段】
【０００８】
上記の課題を解決するために鋭意検討を行った結果、本発明者らは、パルプスラリーを得る工程において、所定の薬品添加工程を設けることにより、紙の製造工程における抄紙系内での汚れを低減できることを見出した。
具体的に、本発明は、以下の構成を有する。
【０００９】
［１］  パルプスラリーを得る工程と、パルプスラリーを抄紙する工程を含む紙の製造方法であって、
パルプスラリーを得る工程は、パルプと水を含む分散液に少なくとも第１の水溶性アルミニウム化合物を添加する第１薬品添加工程と、パルプと水を含む分散液に第２の水溶性アルミニウム化合物とアルケニル無水コハク酸を添加する第２薬品添加工程と、をこの順に含み、
パルプスラリーを得る工程は、第１薬品添加工程の前、第２薬品添加工程の後、もしくは第１薬品添加工程と第２薬品添加工程の間に白水希釈工程をさらに含み、
第２薬品添加工程では、パルプと水を含む分散液に第２の水溶性アルミニウム化合物とアルケニル無水コハク酸の混合物を添加する、もしくは、第２の水溶性アルミニウム化合物とアルケニル無水コハク酸を同時添加する、紙の製造方法。
［２］  第１薬品添加工程では、紙力剤をさらに添加する、［１］に記載の紙の製造方法。
［３］  第１の水溶性アルミニウム化合物及び第２の水溶性アルミニウム化合物は、それぞれ硫酸バンドである、［１］又は［２］に記載の紙の製造方法。
［４］  第１薬品添加工程は白水希釈工程の前に設けられる工程であり、
第２薬品添加工程は白水希釈工程の前後１０秒以内に設けられる工程である、［１］〜［３］のいずれかに記載の紙の製造方法。
［５］  第１薬品添加工程及び第２薬品添加工程は、白水希釈工程の前に設けられる工程である、［１］〜［４］のいずれかに記載の紙の製造方法。
［６］  第２薬品添加工程は、パルプと水を含む分散液に、第２の水溶性アルミニウム化合物とアルケニル無水コハク酸の混合物を添加する工程であり、
混合物を添加する工程では、第２の水溶性アルミニウム化合物とアルケニル無水コハク酸を混合して混合物としてから、１０秒以内に分散液に添加する、［１］〜［５］のいずれかに記載の紙の製造方法。
［７］  第１薬品添加工程において添加する第１の水溶性アルミニウム化合物の量をＰとし、第２薬品添加工程において添加する第２の水溶性アルミニウム化合物の量をＱとした場合、Ｐ≧０．８×Ｑである、［１］〜［６］のいずれかに記載の紙の製造方法。
［８］  第２薬品添加工程において添加するアルケニル無水コハク酸の添加量は、分散液中のパルプの絶乾質量１００質量部に対して０．０１〜０．３０質量部である、［１］〜［７］のいずれかに記載の紙の製造方法。
［９］  第２薬品添加工程において、添加する第２の水溶性アルミニウム化合物の添加量は、アルケニル無水コハク酸の添加量に対して０．２〜３６倍である、［１］〜［８］のいずれかに記載の紙の製造方法。
［１０］  パルプスラリーは、軽質炭酸カルシウムを含有する灰分を含み、軽質炭酸カルシウムの含有量は、灰分の全質量に対して８０質量％以上である、［１］〜［９］のいずれかに記載の紙の製造方法。
【発明の効果】
【００１０】
本発明の製造方法によれば、サイズ剤の添加量を増やした場合であっても、紙の製造工程における抄紙系内での汚れを低減することができる。
【発明を実施するための形態】
【００１１】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１２】
（紙の製造方法）
本発明は、パルプスラリーを得る工程と、パルプスラリーを抄紙する工程を含む紙の製造方法に関する。ここで、本発明におけるパルプスラリーを得る工程は、パルプと水を含む分散液に少なくとも第１の水溶性アルミニウム化合物を添加する第１薬品添加工程と、パルプと水を含む分散液に第２の水溶性アルミニウム化合物とアルケニル無水コハク酸を添加する第２薬品添加工程と、をこの順に含む。また、パルプスラリーを得る工程は、第１薬品添加工程の前、第２薬品添加工程の後、もしくは第１薬品添加工程と第２薬品添加工程の間に白水希釈工程をさらに含む。そして、第２薬品添加工程では、パルプと水を含む分散液に第２の水溶性アルミニウム化合物とアルケニル無水コハク酸の混合物を添加する、もしくは、第２の水溶性アルミニウム化合物とアルケニル無水コハク酸を同時添加する。なお、本明細書においては、抄紙工程に供するパルプ分散液をパルプスラリーと呼び、その前段階（薬品等添加段階）のパルプ分散液を分散液と呼ぶ。
【００１３】
このように、本発明においては、パルプスラリーを得る工程において、少なくとも第１の水溶性アルミニウム化合物を添加する第１薬品添加工程と、パルプと水を含む分散液に第２の水溶性アルミニウム化合物とアルケニル無水コハク酸を添加する第２薬品添加工程と、をこの順に設け、さらに、第２薬品添加工程においてアルケニル無水コハク酸と水溶性アルミニウム化合物の添加条件をコントロールすることにより、抄紙系内での汚れ（マシン汚れ等）の発生を効果的に抑制することができる。
【００１４】
また、本発明においては、得られる紙のサイズ性を向上させることができる。本発明においては、パルプスラリーを得る工程で、サイズ剤としてアルケニル無水コハク酸を用いているため、紙のサイズ性をより効果的に向上させることができる。アルケニル無水コハク酸は、抄紙工程系内において、アルケニル無水コハク酸の加水分解物が凝集することで汚れの原因となる。特に灰分が多い紙の製造工程においては、アルケニル無水コハク酸の添加量を増やした場合に、アルケニル無水コハク酸の加水分解物と灰分が凝集することで汚れの発生が顕著となる場合がある。
【００１５】
しかしながら、本発明者らは、紙の製造方法について鋭意検討を進める中で、敢えて、パルプと水を含む分散液に、アルケニル無水コハク酸と水溶性アルミニウム化合物の混合物を添加するか、もしくは、パルプと水を含む分散液に、アルケニル無水コハク酸と水溶性アルミニウム化合物を同時添加することとした。そして、本発明者らは、これらの工程を少なくとも第１の水溶性アルミニウム化合物を添加する第１薬品添加工程の後に設けることとした。その結果、驚くべきことに、第１の水溶性アルミニウム化合物を添加した後に、アルケニル無水コハク酸と第２の水溶性アルミニウム化合物の混合物を添加するか、もしくは、パルプと水を含む分散液に、アルケニル無水コハク酸と第２の水溶性アルミニウム化合物を同時添加することで、アルケニル無水コハク酸の加水分解物が凝集することを抑制することができ、抄紙系内での汚れ（マシン汚れ等）の発生を抑制できることを見出した。このように本発明は、サイズ剤としてアルケニル無水コハク酸を用いた場合に、紙のサイズ性の向上と、抄紙系内での汚れ（マシン汚れ等）の発生の抑制を両立し得たものである。
【００１６】
さらに、本発明においては、高い灰分歩留まり率が達成される。具体的には、灰分歩留まり率は２９％以上であることが好ましく、３１％以上であることがより好ましく、３５％以上であることがさらに好ましい。なお、本明細書における灰分歩留まりとは、灰分のワンパスリテンションと呼ばれることもあり、抄紙機におけるインレット中の灰分と白水中の灰分から算出される灰分の歩留りである。
【００１７】
パルプスラリーを得る工程は、パルプと水を含む分散液に少なくとも第１の水溶性アルミニウム化合物を添加する第１薬品添加工程と、パルプと水を含む分散液に第２の水溶性アルミニウム化合物とアルケニル無水コハク酸を添加する第２薬品添加工程とを含む。このように、パルプスラリーを得る工程では、少なくとも第１の水溶性アルミニウム化合物を添加する第１薬品添加工程と、第２の水溶性アルミニウム化合物とアルケニル無水コハク酸を添加する第２薬品添加工程の２工程を含んでおり、水溶性アルミニウム化合物が２段階で添加される。このように、水溶性アルミニウム化合物を２段階に分けて添加することで、抄紙系内での汚れ（マシン汚れ等）の発生をより効果的に抑制することができる。
【００１８】
上述したようにパルプスラリーを得る工程では第１薬品添加工程と第２薬品添加工程の２段階において水溶性アルミニウム化合物が添加される。ここで、第１薬品添加工程において添加する第１の水溶性アルミニウム化合物の量をＰとし、第２薬品添加工程において添加する第２の水溶性アルミニウム化合物の量をＱとした場合、Ｐ≧０．５×Ｑであることが好ましく、Ｐ≧０．８×Ｑであることがより好ましく、Ｐ≧１．０×Ｑであることが特に好ましい。なお、Ｑに対してＰの上限値は特に限定されないが、Ｐ≦２０．０×Ｑであることが好ましく、Ｐ≦１０．０×Ｑであることがより好ましく、Ｐ≦５．０×Ｑであることが特に好ましい。このように各薬品添加工程における水溶性アルミニウム化合物の添加量上記条件とすることにより、抄紙系内での汚れ（マシン汚れ等）の発生をより効果的に抑制することができる。
【００１９】
第１の水溶性アルミニウム化合物は硫酸バンドであることが好ましく、第２の水溶性アルミニウム化合物もまた硫酸バンドであることが好ましい。この場合、第１の水溶性アルミニウム化合物と第２の水溶性アルミニウム化合物は同種の硫酸バンドであることが好ましい。
【００２０】
第１薬品添加工程では、紙力剤をさらに添加することが好ましい。すなわち、第１薬品添加工程では、第１の水溶性アルミニウム化合物と紙力剤を添加することが好ましい。例えば、第１の水溶性アルミニウム化合物と紙力剤を添加する際には、第１の水溶性アルミニウム化合物と紙力剤を、同一のタンクに添加してもよく、タンクとタンクを繋ぐ同一の配管上で添加してもよい。また、第１の水溶性アルミニウム化合物と紙力剤を添加する際には、どちらか一方をタンクに添加し、もう一方をそのタンクに繋がる配管に添加してもよい。このように、第１の水溶性アルミニウム化合物と紙力剤は同時に添加してよく、第１の水溶性アルミニウム化合物と紙力剤を予め混合した後に添加してもよく、各々を順番に添加してもよい。中でも、第１薬品添加工程では、第１の水溶性アルミニウム化合物と紙力剤は同時に添加するか、もしくは第１の水溶性アルミニウム化合物を添加した後に紙力剤を添加することが好ましい。
【００２１】
紙力剤としては、例えば、カチオン化澱粉やカチオン性や両性のポリアクリルアミド系コポリマー等を用いることができる。中でも、紙力剤は、カチオン化澱粉であることが好ましい。
【００２２】
紙力剤の添加量は、パルプの絶乾質量１００質量部に対して、０．０５質量部以上であることが好ましく、０．１質量部以上であることがより好ましく、０．２質量部以上であることがさらに好ましく、０．４質量部以上であることが特に好ましい。また、紙力剤の添加量は、パルプの絶乾質量１００質量部に対して、５．０質量部以下であることが好ましい。
【００２３】
第２薬品添加工程では、パルプと水を含む分散液に第２の水溶性アルミニウム化合物とアルケニル無水コハク酸を添加する。第２薬品添加工程は、第１薬品工程において第１の水溶性アルミニウム化合物を添加した後、５秒経過した後であって２５分以内に設けられる工程であることが好ましく、１０秒経過した後であって１分以内に設けられる工程であることがより好ましい。このように、第１薬品添加工程と第２薬品添加工程は異なる工程である。第１薬品添加工程と第２薬品添加工程は、それぞれ異なる容器で行わる工程であってもよく、配管内における異なる位置で行われる工程であってもよい。
【００２４】
第２薬品添加工程において添加するアルケニル無水コハク酸の添加量は、分散液中のパルプの絶乾質量１００質量部に対して、０．０１質量部以上であることが好ましく、０．０２質量部以上であることがより好ましく、０．０３質量部以上であることがさらに好ましく、０．０５質量部以上であることが一層好ましく、０．１質量部以上であることが特に好ましい。また、アルケニル無水コハク酸の添加量は、分散液中のパルプの絶乾質量１００質量部に対して、０．３０質量部以下であることが好ましく、０．２５質量部以下であることがより好ましく、０．２４質量部以下であることがさらに好ましく、０．２２質量部以下であることが特に好ましい。なお、上記添加量は、アルケニル無水コハク酸の固形分換算量である。アルケニル無水コハク酸の添加量を上記範囲内とすることにより、より効果的に紙のサイズ性を向上させるとともに、抄紙系内での汚れをより効果的に低減することができる。
【００２５】
第２薬品添加工程において添加する第２の水溶性アルミニウム化合物の添加量は、分散液中のパルプの絶乾質量１００質量部に対して、０．０１質量部以上であることが好ましく、０．０５質量部以上であることがより好ましく、０．１０質量部以上であることがさらに好ましく、０．２０質量部以上であることが一層好ましい。また、第２の水溶性アルミニウム化合物の添加量は、分散液中のパルプの絶乾質量１００質量部に対して、５．０質量部以下であることが好ましく、１．０質量部以下であることがより好ましく、０．４５質量部以下であることがさらに好ましく、０．４０質量部以下であることが特に好ましい。本実施形態においては、第２薬品添加工程において添加する水溶性アルミニウム化合物の添加量を通常の添加量より少なくすることができる。その結果、系内のｐＨの低下を抑制することができ、炭酸カルシウムの溶解が抑制されるため、アルケニル無水コハク酸由来の汚れ（例えばＡＳＡ−Ｃａ塩（粘着性があり、汚れの要因になりやすい））の発生を抑えることができる。このように、本実施形態においては、系内の汚れの発生が抑制されるため、抄紙系内での汚れ（マシン汚れ等）の発生が効果的に抑制される。
【００２６】
第２薬品添加工程における第２の水溶性アルミニウム化合物の添加量は、アルケニル無水コハク酸の添加量に対して１倍以上であることが好ましく、６倍以上であることがさらに好ましい。また、水溶性アルミニウム化合物の添加量は、アルケニル無水コハク酸の添加量に対して３６倍以下であることが好ましく、１０倍以下であることがより好ましい。第２薬品添加工程における第２の水溶性アルミニウム化合物の添加量とアルケニル無水コハク酸の添加量を上記条件とすることにより、より効果的に紙のサイズ性を向上させるとともに、抄紙系内での汚れをより効果的に低減することができる。
【００２７】
第２薬品添加工程では、パルプと水を含む分散液に第２の水溶性アルミニウム化合物とアルケニル無水コハク酸の混合物を添加する、もしくは、第２の水溶性アルミニウム化合物とアルケニル無水コハク酸を同時添加する工程を含む。中でも、第２薬品添加工程では、第２の水溶性アルミニウム化合物とアルケニル無水コハク酸を予め混合した混合物を添加することが好ましい。すなわち、第２薬品添加工程は、パルプと水を含む分散液に、第２の水溶性アルミニウム化合物とアルケニル無水コハク酸の混合物を添加する工程を含むことが好ましい。
【００２８】
第２薬品添加工程が、パルプと水を含む分散液に、第２の水溶性アルミニウム化合物とアルケニル無水コハク酸の混合物を添加する工程を含む場合、第２の水溶性アルミニウム化合物とアルケニル無水コハク酸を混合した後には、すみやかに分散液に該混合物が添加されることが好ましい。具体的には、第２の水溶性アルミニウム化合物とアルケニル無水コハク酸を混合して混合物としてから、６０秒以内に分散液に添加することが好ましく、３０秒以内に分散液に添加することがより好ましく、１０秒以内に分散液に添加することがさらに好ましい。このように、第２の水溶性アルミニウム化合物とアルケニル無水コハク酸を混合後すぐにパルプと水を含む分散液に添加することで、抄紙系内での汚れをより効果的に低減することができる。
【００２９】
第２薬品添加工程で用いるアルケニル無水コハク酸は、エマルションとして添加されることが好ましい。例えば、アルケニル無水コハク酸とカチオン化澱粉を混合し、乳化工程を経ることでエマルション溶液（乳化液）とし、このエマルション溶液と水溶性アルミニウム化合物を混合することが好ましい。アルケニル無水コハク酸をエマルション溶液（乳化液）として添加することで、アルケニル無水コハク酸の分散安定性をより効果的に高めることができる。
【００３０】
アルケニル無水コハク酸のエマルション溶液において、アルケニル無水コハク酸エマルション粒子の粒子径は、０．１μｍ以上であることが好ましく、０．５μｍ以上であることがより好ましい。また、アルケニル無水コハク酸エマルション粒子の粒子径は、５μｍ以下であることが好ましい。なお、アルケニル無水コハク酸エマルション粒子の粒子径は、光学顕微鏡にて観察し、測定した値である。
【００３１】
パルプスラリーを得る工程は、第１薬品添加工程の前、第２薬品添加工程の後、もしくは第１薬品添加工程と第２薬品添加工程の間に白水希釈工程をさらに含む。このように、第１薬品添加工程及び第２薬品添加工程に加えて、白水希釈工程を経て、抄紙工程に供されるパルプスラリーが得られることになる。
【００３２】
中でも、第１薬品添加工程は白水希釈工程の前に設けられる工程であることが好ましく、第２薬品添加工程は白水希釈工程の前後１０秒以内に設けられる工程であることが好ましい。この場合、第２薬品添加工程は白水希釈工程の前に設けられてもよく、白水希釈工程の前に設けられてもよい。ただし、第２薬品添加工程は白水希釈工程の前後近傍に設けられることが好ましい。
【００３３】
また、白水希釈工程は第１薬品添加工程の後、２０秒以降に設けられる工程であることが好ましく、２５秒以降に設けられる工程であることがより好ましく、３０秒以降に設けられる工程であることがさらに好ましい。また、白水希釈工程は第１薬品添加工程の後、２５分以内に設けられる工程であることが好ましい。
【００３４】
さらに、白水希釈工程は、第２薬品添加工程の後に設けられることがより一層好ましい。すなわち、第１薬品添加工程及び第２薬品添加工程は、白水希釈工程の前に設けられる工程であることが好ましい。なお、白水希釈工程では、希釈後の固形分濃度が２質量％以下となるように、より好ましくは１．５質量％以下となるように白水あるいは水で希釈されることが好ましい。
【００３５】
パルプスラリーを抄紙する工程（以下、抄紙工程ともいう）では、酸性抄紙法、中性抄紙法、アルカリ性抄紙法等の抄紙方法を任意に採用できる。中でも、パルプスラリーを抄紙する工程では、中性抄紙法もしくはアルカリ性抄紙法を採用することが好ましい。抄紙機としては、ツインワイヤー式抄紙機、ギャップフォーマー式抄紙機、長網抄紙機、円網抄紙機、オントップ型抄紙機、ヤンキー抄紙機等を用いることができる。中でも、抄紙工程では、ツインワイヤー式抄紙機又はギャップフォーマー式抄紙機を用いることが好ましく、ギャップフォーマー式抄紙機を用いることが特に好ましい。ツインワイヤー式抄紙機やギャップフォーマー式抄紙機は、原料を２枚のワイヤーに挟みながら走行させることにより、上下両方に脱水する型式の抄紙機である。このため、原料はその両側でほぼ均等に脱水され、脱水速度が高められる。すなわち、ツインワイヤー式抄紙機やギャップフォーマー式抄紙機はでは高速抄紙が可能となり、かつ得られた紙の裏表間の風合いの差が小さくなるという利点がある。
【００３６】
本発明の紙の製造工程においては、紙の表面強度を向上させたり、接着剤との接着性を高めるため、紙の表面に平滑化処理を施してもよい。このような平滑化処理は、例えば加圧可能なリール間で紙を加圧処理することにより実施することができる。また、平滑化処理を施す際に、紙の表面に接するロールは平滑な表面を有し、加熱可能な金属製ロールであることが好ましい。
【００３７】
また、平滑化処理は、紙を抄紙する過程で、例えば一対の金属製ロールを一組または複数組備えたカレンダーロールによるカレンダー処理（マシンカレンダーによるカレンダー処理）、金属製ロールと樹脂製ロールとを一組または複数組備えたカレンダーロールによるカレンダー処理（ソフトカレンダーによるカレンダー処理）、又はヤンキードライヤーによる乾燥処理等により実施することもできる。このような製造方法とすることにより、紙の表面の平滑性が向上し、より高精度な印刷が可能となる。
【００３８】
なお、本発明の紙の製造工程は、抄紙工程の前に、任意の工程を含んでもよい。すなわち、本発明の紙の製造工程は、第１薬品添加工程、第２薬品添加工程及び白水希釈工程に加えて、任意の工程を含んでいてもよい。任意の工程としては、例えば、填料を添加する工程、歩留り剤を添加する工程等を挙げることができる。このような任意の工程は第１薬品添加工程、第２薬品添加工程及び白水希釈工程の後に設けられることが好ましい。
【００３９】
（紙）
本発明は、上述した製造方法で製造された紙に関するものであってもよい。本発明の製造方法で得られる紙のステキヒトサイズ度は３秒以上であることが好ましく、４秒以上であることがより好ましく、５秒以上であることがさらに好ましい。また、紙のステキヒトサイズ度は４０秒以下であることが好ましく、３５秒以下であることがより好ましく、３０秒以下であることがさらに好ましい。紙のステキヒトサイズ度を上記範囲内とすることにより、印刷適性や筆記適性の良い紙を得ることができる。
【００４０】
紙中の灰分量は、５質量％以上であることが好ましく、１０質量％以上であることがより好ましい。また、紙中の灰分量は、４０質量％以下であることが好ましく、３５質量％以下であることがより好ましい。なお、紙中の灰分量は、２０質量％以上であってもよく、２２質量％以上であってもよく、２４質量％以上であってもよく、本発明の製造方法で得られる紙は高灰分紙であってもよい。また、紙中の灰分量は、２０質量％以下であってもよく、１８質量％以上であってもよく、１６質量％以上であってもよく、本発明の製造方法で得られる紙は低灰分紙であってもよい。なお、灰分の含有量は、ＪＩＳ  Ｐ  ８２５１に記載の灰分試験方法（５２５℃燃焼法）によって測定される値である。
【００４１】
ここで、灰分は、軽質炭酸カルシウムを含むことが好ましい。この場合、軽質炭酸カルシウムの含有量は、灰分の全質量に対して８０質量％以上であることが好ましく、８５質量％以上であることがより好ましく、９０質量％以上であることがさらに好ましい。軽質炭酸カルシウムの含有量を上記範囲内とすることにより、印刷適性に優れた紙を安価に製造することが可能となる。
【００４２】
紙中のアルケニル無水コハク酸量は、０．０３０質量％以上であることが好ましく、０．０３５質量％以上であることがより好ましく、０．０４０質量％以上であることがさらに好ましい。また、紙中のアルケニル無水コハク酸量は、０．１００質量％以下であることが好ましく、０．０９５質量％以下であることがより好ましく、０．０９０質量％以下であることがさらに好ましい。なお、アルケニル無水コハク酸の含有量は、熱分解ＧＣＭＳを用いて分析する。具体的には、所定量のアルケニル無水コハク酸を紙に浸み込ませたものを熱分解ＧＣＭＳで標品として測定し、紙中ＡＳＡ量の検量線を作製し、この検量線に基づいて、紙中ＡＳＡ量を算定する。紙中のアルケニル無水コハク酸量を上記範囲内とすることにより、印刷適性や筆記特性と汚れの防止を両立することができる。
【００４３】
紙の坪量は特に限定されないが、２０ｇ／ｍ２以上であることが好ましく、２５ｇ／ｍ２以上であることがより好ましい。また、紙の坪量は２００ｇ／ｍ２以下であることが好ましく、１７０ｇ／ｍ２以下であることがより好ましく、１５０ｇ／ｍ２以下であることがさらに好ましい。
【００４４】
紙の厚みは特に限定されないが、２５μｍ以上であることが好ましく、３０μｍ以上であることがより好ましく、３５μｍ以上であることがさらに好ましい。また、紙の厚みは２５０μｍ以下であることが好ましく、２２５μｍ以下であることがより好ましく、２００μｍ以下であることがさらに好ましい。
【００４５】
（水溶性アルミニウム化合物）
パルプスラリーを得る工程では、第１薬品添加工程において第１の水溶性アルミニウム化合物を添加し、第２薬品添加工程において第２の水溶性アルミニウム化合物を添加する。第１の水溶性アルミニウム化合物及び第２の水溶性アルミニウム化合物（以下、まとめて単に水溶性アルミニウム化合物とも言う）は、紙力増強剤やサイズ剤等を紙中に定着させるための定着剤として機能する。水溶性アルミニウム化合物としては、ポリ塩化アルミニウム（ＰＡＣ）、硫酸バンド等が挙げられる。
【００４６】
第１薬品添加工程における第１の水溶性アルミニウム化合物の添加量は、分散液中のパルプの絶乾質量１００質量部に対して、０．１質量部以上であることが好ましく、０．２質量部以上であることがより好ましく、０．３質量部以上であることがさらに好ましい。また、第１薬品添加工程における第１の水溶性アルミニウム化合物の添加量は、分散液中のパルプの絶乾質量１００質量部に対して、５質量部以下であることが好ましく、３質量部以下であることがより好ましく、１質量部以下であることがさらに好ましい。第１薬品添加工程における第１の水溶性アルミニウム化合物の添加量を上記範囲内とすることにより、抄紙系内での汚れをより効果的に低減することができる。
【００４７】
第２薬品添加工程における第２の水溶性アルミニウム化合物の添加量は、分散液中のパルプの絶乾質量１００質量部に対して、０．０１質量部以上であることが好ましく、０．０５質量部以上であることがより好ましく、０．１０質量部以上であることがさらに好ましく、０．２０質量部以上であることが一層好ましい。また、第２薬品添加工程における第２の水溶性アルミニウム化合物の添加量は、分散液中のパルプの絶乾質量１００質量部に対して、５．０質量部以下であることが好ましく、１．０質量部以下であることがより好ましく、０．４５質量部以下であることがさらに好ましく、０．４０質量部以下であることが特に好ましい。第２薬品添加工程における第２の水溶性アルミニウム化合物の添加量を上記条件とすることにより、より効果的に紙のサイズ性を向上させるとともに、抄紙系内での汚れをより効果的に低減することができる。
【００４８】
第２薬品添加工程における第２の水溶性アルミニウム化合物の添加量は、アルケニル無水コハク酸の添加量に対して１倍以上であることが好ましく、６倍以上であることがより好ましい。また、水溶性アルミニウム化合物の添加量は、アルケニル無水コハク酸の添加量に対して３６倍以下であることが好ましく、１０倍以下であることがより好ましい。第２薬品添加工程における第２の水溶性アルミニウム化合物の添加量を上記条件とすることにより、より効果的に紙のサイズ性を向上させるとともに、抄紙系内での汚れをより効果的に低減することができる。
【００４９】
第１薬品添加工程、第２薬品添加工程及び白水希釈工程を経て、アルケニル無水コハク酸と水溶性アルミニウム化合物（第１の水溶性アルミニウム化合物及び第２の水溶性アルミニウム化合物を含む）を含むパルプスラリーが得られる。水溶性アルミニウム化合物の含有量（第１の水溶性アルミニウム化合物及び第２の水溶性アルミニウム化合物を含む）は、パルプスラリー中のパルプの絶乾質量１００質量部に対して、０．１〜６質量部であることが好ましく、０．１〜４質量部であることがより好ましい。
【００５０】
（無機填料）
上述した製造方法で製造される紙は、無機填料を含有する。無機填料の含有量は、パルプの絶乾質量１００質量部に対して、５質量部以上であることが好ましく、１０質量部以上であることがより好ましく、１６質量部以上であることがさらに好ましく、２２質量部以上であることが一層好ましく、２４質量部以上であることが特に好ましい。また、無機填料が含有量は、パルプの絶乾質量１００質量部に対して、４０質量部以下であることが好ましく、３５質量部以下であることがより好ましい。また、無機填料は軽質炭酸カルシウムを含有し、軽質炭酸カルシウムの含有量は、灰分の全質量に対して８０質量％以上であることが好ましく、８５質量％以上であることがより好ましく、９０質量％以上であることがさらに好ましい。軽質炭酸カルシウムの含有量を上位範囲内とすることにより、印刷適性に優れた紙を安価に製造することが可能となる。
【００５１】
無機填料はタルクを含んでいてもよい。タルクは、含水ケイ酸マグネシウム（３ＭｇＯ・４ＳｉＯ２・Ｈ２Ｏ）を主成分とするものである。また、無機填料には、タルク以外の填料が含まれていてもよい。タルク以外の無機填料としては、例えば、重質炭酸カルシウム、亜硫酸カルシウム、石膏、カオリン、デラミネーテッドカオリン、水和ケイ酸塩、珪藻土、炭酸マグネシウム、炭酸バリウム、酸化亜鉛、二酸化チタン、水酸化アルミニウム、水酸化カルシウム、水酸化マグネシウム、若しくは水酸化亜鉛等の無機顔料や尿素・ホルマリン樹脂微粒子、若しくは微小中空粒子等の有機顔料を挙げることができる。また、古紙や損紙等をパルプ原料として用いた場合には、これらに含まれる填料も含有することができる。なお、無機填料は２種以上を混合して用いてもよい。
【００５２】
（パルプ原料）
パルプスラリーを得る工程では、まず、パルプと水を含む分散液を得る。本発明で用いることのできるパルプとしては、例えば、広葉樹由来のパルプ、針葉樹由来のパルプ、非木材由来のパルプを挙げることができる。広葉樹クラフトパルプとしては、例えば、広葉樹未晒クラフトパルプ（ＬＵＫＰ）、広葉樹晒クラフトパルプ（ＬＢＫＰ）、広葉樹半晒クラフトパルプ（ＬＳＢＫＰ）、広葉樹亜硫酸パルプ等を挙げることができる。また、針葉樹クラフトパルプとしては、例えば、針葉樹未晒クラフトパルプ（ＮＵＫＰ）、針葉樹晒クラフトパルプ（ＮＢＫＰ）、針葉樹半晒クラフトパルプ（ＮＳＢＫＰ）、針葉樹亜硫酸パルプ等を挙げることができる。
【００５３】
また、紙に含まれるパルプには、アカシア由来の広葉樹パルプが含まれることが好ましい。アカシア由来の広葉樹パルプの含有量は、パルプの原材料全体の質量に対して３０質量％以上であることが好ましい。アカシア由来の広葉樹パルプの含有量は、パルプの原材料全体の質量に対して３０〜１００質量％であることが好ましく、５０〜１００質量％であることがより好ましく、７０〜１００質量％であることがさらに好ましい。アカシア由来のパルプの含有量を上記範囲内とすることにより、静摩擦係数の小さい紙を製造することができる。さらに、アカシア由来の広葉樹パルプの含有量を上記範囲内とすることにより、製造工程における紙の乾燥時間を短縮することができる。
【００５４】
アカシア由来のパルプとしては、例えば、Ａｃａｃｉａ  ｍａｎｇｉｕｍ（アカシアマンギューム）、Ａ．ａｕｒｉｃｕｌｉｆｏｒｍｉｓ（アカシアアウリカルフォルミス）、Ａ．ｃａｔｅｃｈｕ（アカシアカテキュー）、Ａ．ｄｅｃｕｒｒｅｎｓ（アカシアデカレンス）、Ａ．ｈｏｌｏｓｅｒｉｃｅａ（アカシアホロセリシア）、Ａ．ｌｅｐｔｏｃａｒｐａ（アカシアレプトカルパ）、Ａ．ｍａｉｄｅｎｉｉ（アカシアマイデニアイ）、Ａ．ｍｅａｒｎｓｉｉ（アカシアメランシー）、Ａ．ｍｅｌａｎｏｘｙｌｏｎ（アカシアメラノキシロン）、Ａ．ｎｅｒｉｉｆｏｌｉａ（アカシアネリフォーラ）、Ａ．ｓｉｌｖｅｓｔｒｉｓ（アカシアシリベストリス）、又はＡ．ｐｅｒｅｇｒｉｎａｌｉｓ（アカシアペレグリナリス）等やこれらの交雑種（ｈｙｂｒｉｄ：ハイブリッド）であるアカシアから得られるパルプを用いることができる。
【００５５】
本発明では、針葉樹クラフトパルプと広葉樹クラフトパルプに加えて、ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）等の機械パルプ、茶古紙、クラフト封筒古紙、雑誌古紙、新聞古紙、チラシ古紙、オフィス古紙、段ボール古紙、上白古紙、ケント古紙、模造古紙、地券古紙等から製造される離解古紙パルプ、離解・脱墨古紙パルプ、または離解・脱墨・漂白古紙パルプ、あるいはケナフ、麻、葦等の非木材繊維から化学的にまたは機械的に製造されたパルプ等の公知の種々のパルプを用いることができる。なお、紙の全質量に対する古紙パルプの含有率は、３０質量％以下であることが好ましく、２０質量％以下であることがより好ましく、１０質量％以下であることがさらに好ましい。すなわち、紙の全質量に対するフレッシュパルプの含有率は７０質量％以上であることが好ましく、８０質量％以上であることがより好ましく、９０質量％以上であることがさらに好ましい。
【００５６】
本発明で用いるパルプ原料のフリーネスは３５０〜６５０ｍｌＣＳＦであることが好ましい。パルプスラリーを得る工程の前には、必要に応じて、上記フリーネスとなるように叩解工程を設けてもよい。なお、フリーネスとは、ＪＩＳ−Ｐ８２２０に準拠して標準離解機にて試料を離解処理した後、ＪＩＳ−Ｐ８１２１に準拠してカナダ標準濾水度試験機にて測定した濾水度の値である。
【００５７】
（任意成分）
本発明の製造工程では、上述した無機填料以外の内添薬品を加えてもよい。内添薬品としては、例えば、ポリアマイド等の濾水度歩留り向上剤、ポリアミド、ポリアミン、エピクロルヒドリン等の耐水化剤、消泡剤、塩基性染料、酸性染料、アニオン性直接染料、カチオン性直接染料等の公知の種々のものを挙げることができる。
【００５８】
さらに、本発明の製造工程では、上述した原料パルプにカチオン化澱粉を含有させてもよい。カチオン化澱粉の含有率は、原料パルプの絶乾質量１００質量部に対して、０．１〜１５質量部であること好ましく、０．１〜１０質量部であることがより好ましい。カチオン化澱粉の含有率は、カチオン化澱粉を固形分換算した場合の含有率である。カチオン化澱粉を加えることにより、紙の強度が増強され、かつ破断伸びのよい紙を得ることができる。
【実施例】
【００５９】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００６０】
＜アルケニル無水コハク酸（ＡＳＡ）の乳化方法＞
アルケニル無水コハク酸（ファイブラン、荒川化学株式会社製）１００質量％溶液と、カチオン化澱粉（Ｐ−３Ｙ、ピラースターチ株式会社製）３質量％溶液を混合し、ホモジナイザー（日本精機製作所社製）を用いて、５０００ｒｐｍで５分間乳化作業を行い、アルケニル無水コハク酸成分が１質量％であって、アルケニル無水コハク酸エマルション粒子の粒子径が２μｍのアルケニル無水コハク酸の乳化液を得た。なお、アルケニル無水コハク酸エマルション粒子の粒子径は、光学顕微鏡にて観察し、測定した値である。
【００６１】
＜実施例１＞  
原料となるパルプとして、ＣＳＦ４００ｍＬの広葉樹晒クラフトパルプ（ＬＢＫＰ）を用いた。パルプ濃度が３質量％になるよう水で希釈し、第１分散液を得た。
次いで、第１分散液中のパルプの絶乾質量１００質量部に対して、硫酸バンド（固形分換算）０．４質量部と、カチオン化澱粉（Ｐ−３Ｙ、ピラースターチ株式会社製）（固形分換算）１．２質量部を同時に添加し、第２分散液を得た（第１薬品添加工程）。
次いで、第２分散液に上記で得たアルケニル無水コハク酸の乳化液と硫酸バンドを同時に添加し、第３分散液を得た。アルケニル無水コハク酸の乳化液の添加量は、第２分散液中のパルプの絶乾質量１００質量部に対してアルケニル無水コハク酸（固形分換算）が０．０５質量部となるようにし、硫酸バンドの添加量は、硫酸バンド（固形分換算）が０．４質量部となるようにした（第２薬品添加工程）。
その後、白水で希釈する工程、填料を添加する工程及び歩留り剤を添加する工程を順に設けた。白水で希釈する工程では、第３分散液を白水で希釈することにより、パルプ濃度が０．５質量％の第４分散液を得た。填料を添加する工程では、第４分散液中のパルプの絶乾質量１００質量部に対して軽質炭酸カルシウム（タマパールＴＰ−１２１、奥多摩工業株式会社製）を１６質量部添加し、第５分散液を得た。歩留り剤を添加する工程では、第５分散液中のパルプの絶乾質量１００質量部に対してカチオン性歩留剤（ＮＤ−３００、ハイモ株式会社製）が０．０１５質量部、アニオン歩留剤（ＲＶ−３０、ハイモ株式会社製）０．００７５質量部となるように各歩留り剤を添加した。
サイズ剤（アルケニル無水コハク酸（ＡＳＡ）の乳化液）の添加タイミングは、紙力剤を添加してから３０秒後に、白水希釈は、サイズ剤（アルケニル無水コハク酸（ＡＳＡ）の乳化液）を添加してから８秒後に行った。
上記のようにして、抄紙用のパルプスラリーを得た。その後、定法に従い、角型シートマシンで抄紙して坪量６４ｇ／ｍ２の手抄き紙を得た。
【００６２】
＜実施例２＞  
第１薬品添加工程における硫酸バンドの添加量を０．６４質量部とし、第２薬品添加工程における硫酸バンドの添加量を０．１６質量部とした以外は実施例１と同様の方法で紙を製造した。
【００６３】
＜実施例３＞  
第２薬品添加工程で、アルケニル無水コハク酸と硫酸バンドを事前に５秒間混合した後に第２分散液に添加した以外は、実施例１と同様の方法で紙を製造した。
【００６４】
＜実施例４＞  
第１薬品添加工程における硫酸バンドの添加量を０．５質量部とし、第２薬品添加工程におけるアルケニル無水コハク酸の添加量を０．１４質量部とし、硫酸バンドの添加量を０．１質量部に変更した。また、填料を添加する工程における、軽質炭酸カルシウム（タマパールＴＰ−１２１、奥多摩工業株式会社製）の添加量を２７質量部添加に変更した。坪量を６０ｇ／ｍ２と変更した。上記以外は実施例３と同様の方法で紙を製造した。
【００６５】
＜実施例５＞  
第２薬品添加工程においてアルケニル無水コハク酸の乳化液と硫酸バンドを同時に添加したこと以外は実施例４と同様の方法で紙を製造した。
【００６６】
＜比較例１＞
第１薬品添加工程における硫酸バンドの添加量を０．６質量部とし、第２薬品添加工程において硫酸バンドを添加しなかった以外は実施例５と同様の方法で紙を製造した。
【００６７】
＜実施例６＞  
原料となるパルプとして、ＣＳＦ４００ｍＬの広葉樹晒クラフトパルプ（ＬＢＫＰ）を用いた。パルプ濃度が３質量％になるよう水で希釈し、第１分散液を得た。
次いで、第１分散液中のパルプの絶乾質量１００質量部に対して、硫酸バンド（固形分換算）０．４質量部、カチオン化澱粉（Ｐ−３Ｙ、ピラースターチ株式会社製）（固形分換算）１．２質量部を同時に添加し、第２分散液を得た（第１薬品添加工程）。
次いで、第２分散液を白水で希釈し、パルプ濃度が０．５質量％の第３分散液を得た（白水で希釈する工程）。
次いで、第３分散液に、上記で得たアルケニル無水コハク酸の乳化液と硫酸バンドを５秒間事前に混合した後に添加し、第４分散液を得た。添加量は、第３分散液中のパルプの絶乾質量１００質量部に対してアルケニル無水コハク酸（固形分換算）が０．１４質量部、硫酸バンド（固形分換算）が０．２質量部となるようにした（第２薬品添加工程）。
その後、填料を添加する工程及び歩留り剤を添加する工程を順に設けた。填料を添加する工程では、第４分散液中のパルプの絶乾質量１００質量部に対して軽質炭酸カルシウム（タマパールＴＰ−１２１、奥多摩工業株式会社製）を２７質量部添加し、第５分散液を得た。歩留り剤を添加する工程では、第５分散液中のパルプの絶乾質量１００質量部に対してカチオン性歩留剤（ＮＤ−３００、ハイモ株式会社製）が０．０１５質量部、アニオン歩留剤（ＲＶ−３０、ハイモ株式会社製）０．００７５質量部となるように添加した。
サイズ剤（アルケニル無水コハク酸（ＡＳＡ）の乳化液）の添加タイミングは、紙力剤を添加してから３０秒後に、白水希釈は、サイズ剤（アルケニル無水コハク酸（ＡＳＡ）の乳化液）を添加してから８秒後に行った。
上記のようにして、抄紙用のパルプスラリーを得た。その後、定法に従い、角型シートマシンで抄紙して坪量６０ｇ／ｍ２の手抄き紙を得た。
【００６８】
＜実施例７＞  
第２薬品添加工程で、アルケニル無水コハク酸と硫酸バンドを事前に混合せず、同時に添加したこと以外は実施例６と同様の方法で紙を製造した。
【００６９】
＜実施例８＞
第２薬品添加工程で、アルケニル無水コハク酸と硫酸バンドの混合時間を１０秒とし、第３分散液に添加したこと以外は実施例６と同様の方法で紙を製造した。
【００７０】
＜実施例９＞  
填料を添加する工程で、軽質炭酸カルシウム（タマパールＴＰ−１２１、奥多摩工業株式会社製）の添加量を３０質量部としたこと以外は実施例６の方法で紙を製造した。
【００７１】
＜実施例１０＞  
第２薬品添加工程で、アルケニル無水コハク酸の添加量を０．２質量部としたこと以外は実施例６と同様の方法で紙を製造した。
【００７２】
＜実施例１１＞  
第２薬品添加工程で、アルケニル無水コハク酸と硫酸バンドの混合時間を６０秒とし、第３分散液に添加したこと以外は実施例６と同様の方法で紙を製造した。
【００７３】
＜実施例１２＞  
填料を添加する工程で、軽質炭酸カルシウム（タマパールＴＰ−１２１、奥多摩工業株式会社製）の添加量を４０質量部としたこと以外は実施例６と同様の方法で紙を製造した。
【００７４】
＜実施例１３＞  
填料を添加する工程で、軽質炭酸カルシウム（タマパールＴＰ−１２１、奥多摩工業株式会社製）の添加量を１６質量部としたこと以外は実施例６と同様の方法で紙を製造した。
【００７５】
＜実施例１４＞  
填料を添加する工程で、軽質炭酸カルシウム（タマパールＴＰ−１２１、奥多摩工業株式会社製）の添加量を７質量部としたこと以外は実施例６と同様の方法で紙を製造した。
【００７６】
＜実施例１５＞  
第２薬品添加工程で硫酸バンドの添加量を５．０質量部にした以外は実施例６と同様の方法で紙を製造した。
【００７７】
＜比較例２＞  
第１薬品添加工程における硫酸バンドの添加量を０．６質量部とし、第２薬品添加工程において硫酸バンドを添加しなかった以外は実施例６と同様の方法で紙を製造した。
【００７８】
（評価）
＜紙中の灰分量の測定＞
紙中の灰分量は、ＪＩＳ  Ｐ  ８２５１に準拠し測定した。
【００７９】
＜紙中ＡＳＡ＞
紙中のＡＳＡ量は熱分解ＧＣＭＳを用いて分析した。具体的には、各量のアルケニル無水コハク酸（ファイブラン、荒川化学株式会社製）を紙に浸み込ませたものを熱分解ＧＣＭＳで標品として測定し、紙中ＡＳＡ量の検量線を作製し、紙中ＡＳＡ量を算定した。
【００８０】
＜紙中灰分中の軽質炭酸カルシウムの割合＞
ＪＩＳ  Ｐ  ８２５１に準拠し紙を灰化した後、その灰分の粒度分布をマイクロトラック（ＭＴ３０００ＩＩ、マイクロトラック・ベル社製）を用いて測定し、粒子径が１〜１０μｍを軽質炭酸カルシウム、１１〜１６μｍをタルクとして、軽質炭酸カルシウムの割合を算出した。
【００８１】
＜ステキヒトサイズ度＞
サイズ性の指標として、ステキヒトサイズ度を、ＪＩＳ  Ｐ  ８１２２に準拠し測定した。値が大きいほどサイズ性が良好である。
【００８２】
＜灰分歩留り＞
ＴＡＰＰＩの標準試験方法（ＴＡＰＰＩ  Ｔ  ２６９ｃｍ−９２）に準拠し灰分歩留りを測定した。具体的には、ＤＦＲ−０５（フォイトターボ株式会社製）を用いて、填料を添加する工程後の第５分散液を攪拌しながら、歩留り剤を添加し、ワイヤーメッシュを通過後のモデル白水を得た。第５分散液の固形分濃度および灰分とモデル白水の固形分濃度および灰分の灰分を測定し、歩留りを算出した。
第５分散液の固形分濃度：ｙ
第５分散液の灰分：ｚ
モデル白水の固形分濃度：Ｙ
モデル白水の灰分：Ｚ
灰分歩留り＝｛（ｙ×ｚ）−（Ｙ×Ｚ）｝／（ｙ×ｚ）×１００
【００８３】
＜ＡＳＡの汚れ評価＞
角型シートマシンで手抄きを行った後、２５cｍ角の湿紙に金属板をのせ、４．２ｋｇｆで２分間、プレスを行った。金属板を剥離し、金属板への汚れ付着量を４段階で目視評価した。なお、汚れの観察には、光学顕微鏡Ｎｉｃｏｎ社製  ＯＰＴＩＰＨＯＴ  ２００を用いた。
◎：目視評価で汚れの付着がなく、光学顕微鏡で１００倍に拡大して観察しても汚れの付着が確認できなかった。
〇：目視評価で汚れの付着がなく、光学顕微鏡で１００倍に拡大して観察すると汚れの付着が確認できた。
△：目視評価で汚れの付着がややあった。
×：目視評価で汚れの付着が多くあった。
【００８４】
【表１】
0006927403.tif 000002
【００８５】
【表２】
0006927403.tif 000003
【００８６】
実施例では、マシン汚れが抑制されていた。また、実施例では、灰分歩留まりが高い傾向が見られた。
【要約】
【課題】本発明は、サイズ剤の添加量を増やした場合であっても、紙の製造工程における抄紙系内での汚れを低減することを課題とする。
【解決手段】本発明は、パルプスラリーを得る工程と、パルプスラリーを抄紙する工程を含む紙の製造方法であって、パルプスラリーを得る工程は、パルプと水を含む分散液に少なくとも第１の水溶性アルミニウム化合物を添加する第１薬品添加工程と、パルプと水を含む分散液に第２の水溶性アルミニウム化合物とアルケニル無水コハク酸を添加する第２薬品添加工程と、をこの順に含み、パルプスラリーを得る工程は、白水希釈工程をさらに含み、第２薬品添加工程では、パルプと水を含む分散液に第２の水溶性アルミニウム化合物とアルケニル無水コハク酸の混合物を添加する、もしくは、第２の水溶性アルミニウム化合物とアルケニル無水コハク酸を同時添加する、紙の製造方法に関する。
【選択図】なし